(57)【要約】【課題】耐プラズマ性を高めることができる構造物を提供することを目的とする。【解決手段】斜方晶の結晶構造を有するイットリウムオキシフッ化物の多結晶体を主成分とし、前記多結晶体における平均結晶子サイズが１００ナノメートル未満である構造物であって、Ｘ線回折により回折角２θ＝３２．０°付近において検出されるピーク強度をγとし、回折角２θ＝３２．８°付近において検出されるピーク強度をδとしたときに、ピーク強度比γ／δは、０％以上１５０％以下である構造物が提供される。【選択図】図４
2018082154.tif 000002
【特許請求の範囲】
【請求項１】
斜方晶の結晶構造を有するイットリウムオキシフッ化物の多結晶体を主成分とし、前記多結晶体における平均結晶子サイズが１００ナノメートル未満である構造物であって、Ｘ線回折により回折角２θ＝３２．０°付近において検出されるピーク強度をγとし、回折角２θ＝３２．８°付近において検出されるピーク強度をδとしたときに、ピーク強度比γ／δは、０％以上１５０％以下である構造物。
【請求項２】
イットリウムフッ化物の多結晶体を含み、前記多結晶体における平均結晶子サイズが１００ナノメートル未満である構造物であって、Ｘ線回折により回折角２θ＝２４．３°付近において検出されるピーク強度をαとし、回折角２θ＝２５．７°付近において検出されるピーク強度をβとしたときに、ピーク強度比α／βは、０％以上１００％未満である構造物。
【請求項３】
前記ピーク強度比γ／δは、１２０％以下である請求項１記載の構造物。
【請求項４】
前記ピーク強度比γ／δは、１１０％以下である請求項１記載の構造物。
【請求項５】
前記構造物は、イットリウムフッ化物の多結晶体をさらに含み、
Ｘ線回折により回折角２θ＝２４．３°付近において検出されるピーク強度をαとし、回折角２θ＝２５．７°付近において検出されるピーク強度をβとしたときに、ピーク強度比α／βは、０％以上１００％未満である請求項１記載の構造物。
【請求項６】
前記平均結晶子サイズは、５０ナノメートル未満である請求項１〜５のいずれか１つに記載の構造物。
【請求項７】
前記平均結晶子サイズは、３０ナノメートル未満である請求項１〜５のいずれか１つに記載の構造物。
【請求項８】
前記平均結晶子サイズは、２０ナノメートル未満である請求項１〜５のいずれか１つに記載の構造物。
【請求項９】
Ｘ線回折により回折角２θ＝２９．１°付近において検出されるピーク強度をεとしたときに、前記δに対する前記εの割合が１％未満である請求項１記載の構造物。
【請求項１０】
Ｘ線回折により回折角２θ＝２９．１°付近において検出されるピーク強度をεとしたときに、前記αに対する前記εの割合が１％未満である請求項２記載の構造物。
【請求項１１】
Ｘ線回折により回折角２θ＝２９．１°付近において検出されるピーク強度をεとしたときに、前記αに対する前記εの割合が０％である請求項１〜１０のいずれか１つに記載の構造物。
【発明の詳細な説明】
【技術分野】
【０００１】
本発明の態様は、一般的に、構造物に関する。
【背景技術】
【０００２】
半導体製造装置などのプラズマ照射環境下で用いられる部材として、その表面に耐プラズマ性が高い被膜を形成したものが用いられている。被膜には、例えば、アルミナ（Ａｌ２Ｏ３）、イットリア（Ｙ２Ｏ３）等の酸化物、あるいは、窒化アルミニウム（ＡｌＮ）などの窒化物が用いられる。
【０００３】
一方、酸化物系セラミックスでは、ＣＦ系ガスとの反応によるフッ化に伴い、膜の体積が膨張し、クラック等が発生し、結果としてパーティクルの発生につながるとして、元々フッ化されているフッ化イットリウム（ＹＦ３）等のフッ化物系セラミックスを用いる提案がなされている（特許文献１）。また、イットリウムのオキシフッ化物やＹＦ３を含む顆粒からなる溶射材料や、ＹＦ３ベースの耐プラズマコーティングも提案されている（特許文献２、３）。
【０００４】
ＹＦ３は、例えば１０００℃〜１１００℃程度の高温で分解してしまうため、その焼結体を作製する際の焼成温度は、例えば８００℃程度までとされる（特許文献４）。しかし、焼成温度が低い場合には、密度を十分に高めることが困難である。また、焼成時に発生するフッ素ガスは、有毒であり、安全性にも問題がある。そこで、溶射等の方法でＹＦ３の構造物が作製されている。しかしながら、溶射では、ＹＦ３を含む構造物を十分に緻密に作製することが困難であり、耐プラズマ性に劣るという課題があった。
【０００５】
また、ＣＦ系プラズマ及びＣｌ系プラズマの双方に対する耐性が期待される、希土類のオキシフッ化物を用いることも検討されている。  
例えば、イットリウムのオキシフッ化物を含む焼結体を、真空や窒素雰囲気などの不活性雰囲気下で焼成することが検討されている（特許文献５、６）。この方法では、不活性雰囲気下での焼成により、得られる焼結体にイットリア（Ｙ２Ｏ３）が混入してしまうことを抑えることができる。しかし、焼結体では、焼結に伴う粒成長により、結晶構成粒子が大きくなるため、パーティクルが大きくなりやすいという課題がある。  
また、例えば、希土類元素のオキシフッ化物を原料として溶射膜を形成することも検討されている（特許文献７）。しかし、溶射では、加熱時に大気中の酸素によって酸化が生じる。そのため、得られた溶射膜中にＹ２Ｏ３が混入し、組成の制御が難しいことがある。また、溶射膜には、依然として緻密性に課題がある。
【０００６】
一方、特許文献８には、Ｙ２Ｏ３について、エアロゾルデポジション法により常温で耐プラズマ性の構造物を形成可能であることが開示されている。エアロゾルデポジション法等の機械的衝撃による構造物の形成法では常温で製膜が可能である。このため、エアロゾルデポジション法では、フッ化物の熱分解の懸念がなく、有毒なフッ素ガスの影響を受けずに安全に、イットリウムとフッ素とを含む化合物を含む構造物を作製できる。
【先行技術文献】
【特許文献】
【０００７】
【特許文献１】特開２０１３−１４０９５０号公報
【特許文献２】特開２０１４−００９３６１号公報
【特許文献３】特開２０１６−０７６７１１号公報
【特許文献４】特開２００３−１４６７５５号公報
【特許文献５】特許第４１６０２２４号公報
【特許文献６】特許第５９１１０３６号公報
【特許文献７】特許第５９２７６５６号公報
【特許文献８】特開２０１６−０２７６２４号公報
【発明の概要】
【発明が解決しようとする課題】
【０００８】
イットリウムのオキシフッ化物やフッ化イットリウムを含む構造物においても、耐プラズマ性にばらつきが生じることがある。  
本発明は、かかる課題の認識に基づいてなされたものであり、耐プラズマ性を高めることができる構造物を提供することを目的とする。
【課題を解決するための手段】
【０００９】
第１の発明は、斜方晶の結晶構造を有するイットリウムオキシフッ化物の多結晶体を主成分とし、前記多結晶体における平均結晶子サイズが１００ナノメートル未満である構造物であって、Ｘ線回折により回折角２θ＝３２．０°付近において検出されるピーク強度をγとし、回折角２θ＝３２．８°付近において検出されるピーク強度をδとしたときに、ピーク強度比γ／δは、０％以上１５０％以下である構造物である。  
本願発明者らは、イットリウムオキシフッ化物を含む構造物において、ピーク強度比γ／δと耐プラズマ性との関係を見出した。ピーク強度比γ／δを０％以上１５０％以下とすることで、耐プラズマ性を高めることができる。
【００１０】
第２の発明は、イットリウムフッ化物の多結晶体を含み、前記多結晶体における平均結晶子サイズが１００ナノメートル未満である構造物であって、Ｘ線回折により回折角２θ＝２４．３°付近において検出されるピーク強度をαとし、回折角２θ＝２５．７°付近において検出されるピーク強度をβとしたときに、ピーク強度比α／βは、０％以上１００％未満である構造物である。  
本願発明者らは、イットリウムフッ化物を含む構造物において、ピーク強度比α／βと耐プラズマ性との関係を見出した。ピーク強度比α／βを０％以上１００％未満とすることで、耐プラズマ性を高めることができる。
【００１１】
第３の発明は、第１の発明において、前記ピーク強度比γ／δは、１２０％以下である構造物である。  
第４の発明は、第１の発明において、前記ピーク強度比γ／δは、１１０％以下である構造物である。  
この構造物によれば、耐プラズマ性をさらに高めることができる。
【００１２】
第５の発明は、第１の発明において、前記構造物は、イットリウムフッ化物の多結晶体をさらに含み、Ｘ線回折により回折角２θ＝２４．３°付近において検出されるピーク強度をαとし、回折角２θ＝２５．７°付近において検出されるピーク強度をβとしたときに、ピーク強度比α／βは、０％以上１００％未満である構造物である。  
この構造物によれば、耐プラズマ性をさらに高めることができる。
【００１３】
第６の発明は、第１〜第５のいずれか１つの発明において、前記平均結晶子サイズは、５０ナノメートル未満である構造物である。  
第７の発明は、第１〜第５のいずれか１つの発明において、前記平均結晶子サイズは、３０ナノメートル未満である構造物である。  
第８の発明は、第１〜第５のいずれか１つの発明において、前記平均結晶子サイズは、２０ナノメートル未満である構造物である。  
これらの構造物によれば、平均結晶子サイズが小さいことにより、プラズマによって構造物から発生するパーティクルを小さくすることができる。
【００１４】
第９の発明は、第１の発明において、Ｘ線回折により回折角２θ＝２９．１°付近において検出されるピーク強度をεとしたときに、前記δに対する前記εの割合が１％未満である構造物である。  
第１０の発明は、第２の発明において、Ｘ線回折により回折角２θ＝２９．１°付近において検出されるピーク強度をεとしたときに、前記αに対する前記εの割合が１％未満である構造物である。  
これらの構造物によれば、構造物に含まれるＹ２Ｏ３が微少であるため、ＣＦ系プラズマによるフッ化が抑制され、耐プラズマ性をさらに高めることができる。
【００１５】
第１１の発明は、第１〜第１０のいずれか１つの発明において、Ｘ線回折により回折角２θ＝２９．１°付近においてピークが検出されない構造物である。具体的には、Ｘ線回折により回折角２θ＝２９．１°付近において検出されるピーク強度をεとしたときに、前記αに対する前記εの割合が０％である。  
この構造物によれば、Ｙ２Ｏ３が実質的に含まれないため、ＣＦ系プラズマによるフッ化が抑制され、耐プラズマ性をさらに高めることができる。
【発明の効果】
【００１６】
本発明の態様によれば、耐プラズマ性を高めることができる構造物が提供される。
【図面の簡単な説明】
【００１７】
【図１】実施形態に係る構造物を有する部材を例示する断面図である。
【図２】構造物の原料を例示する表である。
【図３】構造物のサンプルを例示する表である。
【図４】構造物のサンプルを例示する表である。
【図５】実施形態に係る別の構造物を有する部材を例示する断面図である。
【図６】実施形態に係る構造物を例示する写真図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、実施形態に係る構造物を有する部材を例示する断面図である。  
図１に示すように、部材１０は、例えば基材１５と、構造物２０と、を有する複合構造物である。  
部材１０は、例えば、チャンバを有する半導体製造装置用の部材であり、チャンバ内部に設けられる。チャンバの内部にはガスが導入されプラズマが生じるため、部材１０には耐プラズマ性が要求される。なお、部材１０（構造物２０）は、チャンバの内部以外に用いられてもよいし、半導体製造装置は、アニール、エッチング、スパッタリング、ＣＶＤなどの処理を行う任意の半導体製造装置（半導体処理装置）を含む。また、部材１０（構造物２０）は、半導体製造装置以外の部材に用いられてもよい。
【００１９】
基材１５は、例えばアルミナを含む。ただし、基材１５の材料は、アルミナなどのセラミックスに限定されず、石英、アルマイト、金属あるいはガラスなどであってもよい。なお、この例では、基材１５と構造物２０とを有する部材１０について説明している。基材１５を設けず構造物２０のみの態様も実施形態に包含される。また、基材１５の表面（構造物２０が形成される面）の算術平均粗さＲａ（ＪＩＳＢ０６０１：２００１）は、例えば５マイクロメータ（μｍ）未満、好ましくは１μｍ未満、より好ましくは０．５μｍ未満である。
【００２０】
構造物２０は、イットリウム（Ｙ）とフッ素（Ｆ）とを含む化合物の多結晶体を含む。具体的には、構造物２０は、イットリウムフッ化物（ＹＦ３）及びイットリウムオキシフッ化物の少なくともいずれかを含む。構造物２０の主成分は、斜方晶の結晶構造を有するイットリウムオキシフッ化物である。または、構造物２０の主成分は、斜方晶の結晶構造を有するＹＦ３でもよい。
【００２１】
本願明細書において、構造物の主成分とは、構造物のＸ線回折（Ｘ−ｒａｙ  Ｄｉｆｆｒａｃｔｉｏｎ：ＸＲＤ）による定量又は準定量分析により、構造物２０に含まれる他の化合物よりも相対的に多く含まれる化合物をいう。例えば、主成分は、構造物中に最も多く含まれる化合物であり、構造物全体において主成分が占める割合は、体積比又は質量比で５０％よりも大きい。主成分が占める割合は、より好ましくは７０％より大きく、９０％より大きいことも好ましい。主成分が占める割合が１００％であってもよい。
【００２２】
なお、イットリウムオキシフッ化物とは、イットリウムと酸素（Ｏ）とフッ素との化合物であり、例えば、１：１：１のＹＯＦ（モル比がＹ：Ｏ：Ｆ＝１：１：１）、１：１：２のＹＯＦ（モル比がＹ：Ｏ：Ｆ＝１：１：２）が挙げられる。なお、本願明細書において、Ｙ：Ｏ：Ｆ＝１：１：２という範囲は、Ｙ：Ｏ：Ｆが正確に１：１：２である組成に限られず、イットリウムに対するフッ素のモル比（Ｆ／Ｙ）が１よりも大きく３未満の組成を含んでもよい。例えば、Ｙ：Ｏ：Ｆ＝１：１：２のイットリウムオキシフッ化物として、Ｙ５Ｏ４Ｆ７（モル比がＹ：Ｏ：Ｆ＝５：４：７）、Ｙ６Ｏ５Ｆ８（モル比がＹ：Ｏ：Ｆ＝６：５：８）、Ｙ７Ｏ６Ｆ９（モル比がＹ：Ｏ：Ｆ＝７：６：９）、Ｙ１７Ｏ１４Ｆ２３（モル比がＹ：Ｏ：Ｆ＝１７：１４：２３）が挙げられる。なお、イットリウムオキシフッ化物という範囲には、上記以外の組成が含まれてもよい。
【００２３】
図１の例では、構造物２０は、単層構造であるが、基材１５の上に形成される構造物は、多層構造であってもよい（図５参照）。例えば、基材１５と、図１における構造物２０に相当する層２１と、の間に別の層２２（例えばＹ２Ｏ３を含む層）が設けられてもよい。構造物２０に相当する層２１が、多層構造の構造物２０ａの表面を形成する。
【００２４】
構造物２０は、例えばイットリウムフッ化物やイットリウムオキシフッ化物を含む原料により形成される。この原料は、例えばイットリアをフッ化処理することによって製造される。実施形態に係る構造物２０の原料として用いられる粉体は、ＹＦ３及びイットリウムオキシフッ化物の少なくともいずれかを含み、原料の製造工程におけるフッ化の程度によっては、イットリウムオキシフッ化物（Ｙ５Ｏ４Ｆ７、Ｙ７Ｏ６Ｆ９等）を含む場合と含まない場合とがある。また、原料の製造工程において十分なフッ化処理がなされた場合には、原料は、Ｙ２Ｏ３及びＹＯＦ（モル比がＹ：Ｏ：Ｆ＝１：１：１）を含まなくなる。実施形態では、Ｙ２Ｏ３及びＹＯＦ（モル比がＹ：Ｏ：Ｆ＝１：１：１）を含んでいない場合もある。原料や構造物が斜方晶のイットリウムオキシフッ化物を含むとは、Ｘ線回折において回折角２θ＝３２．０°付近及び回折角２θ＝３２．８°付近の少なくともいずれかにピークが検出されることをいうものとする。また、原料や構造物が斜方晶のイットリウムフッ化物を含むとは、Ｘ線回折において回折角２θ＝２４．３°付近及び回折角２θ＝２５．７°付近の少なくともいずれかにピークが検出されることをいうものとする。
【００２５】
本願発明者らは、構造物２０が斜方晶のイットリウムオキシフッ化物を含む場合、イットリウムオキシフッ化物の構造の制御により、耐プラズマ性を高くすることができることを見出した。
【００２６】
具体的には、Ｘ線回折のピーク強度比γ／δを０％以上１５０％以下、好ましくは１２０％以下、より好ましくは１１０％以下とすることで高い耐プラズマ性が得られる。ここで、ピーク強度比γ／δは、以下のようにして算出される。  
まず、イットリウムオキシフッ化物を含む構造物２０に対してＸ線回折（θ−２θスキャン）を行う。Ｘ線回折により回折角２θ＝３２．０°付近において検出されるピーク強度をγとし、Ｘ線回折により回折角２θ＝３２．８°付近において検出されるピーク強度をδとし、ピーク強度比γ／δ（δに対するγの比）を算出する。
【００２７】
なお、２θ＝３２．０°付近とは、例えば３２．０±０．４°程度（３１．６°以上３２．４°以下）であり、２θ＝３２．８°付近とは、例えば３２．８±０．４°程度（３２．４°以上３３．２°以下）である。
【００２８】
本願発明者らは、構造物２０が斜方晶のＹＦ３を含む場合、ＹＦ３の構造の制御により、耐プラズマ性を高くすることができることを見出した。
【００２９】
具体的には、Ｘ線回折のピーク強度比α／βを０％以上１００％未満とすることで高い耐プラズマ性が得られる。ここで、ピーク強度比α／βは、以下のようにして算出される。  
まず、ＹＦ３の含む構造物２０に対してＸ線回折（θ−２θスキャン）を行う。Ｘ線回折により回折角２θ＝２４．３°付近において検出されるピーク強度をαとし、Ｘ線回折により回折角２θ＝２５．７°付近において検出されるピーク強度をβとし、ピーク強度比α／β（βに対するαの比）を算出する。
【００３０】
なお、２θ＝２４．３°付近とは、例えば２４．３±０．４°程度（２３．９°以上２４．７°以下）であり、２θ＝２５．７°付近とは、例えば２５．７±０．４°程度（２５．３°以上２６．１°以下）である。
【００３１】
構造物２０に含まれる、イットリウムとフッ素とを含む化合物の多結晶体において、平均結晶子サイズは、例えば１００ｎｍ未満、好ましくは５０ｎｍ未満、さらに好ましくは３０ｎｍ未満、最も好ましくは２０ｎｍ未満である。平均結晶子サイズが小さいことにより、プラズマによって発生するパーティクルを小さくすることができる。
【００３２】
なお、結晶子サイズの測定には、Ｘ線回折を用いることができる。  
平均結晶子サイズとして、以下のシェラーの式により、結晶子サイズを算出することができる。  
Ｄ＝Ｋλ／（βｃｏｓθ）  
ここで、Ｄは結晶子サイズであり、βはピーク半値幅（ラジアン（ｒａｄ））であり、θはブラッグ角（ｒａｄ）であり、λは測定に用いたＸ線の波長である。  
シェラーの式において、βは、β＝（βｏｂｓ−βｓｔｄ）により算出される。βｏｂｓは、測定試料のＸ線回折ピークの半値幅であり、βｓｔｄは、標準試料のＸ線回折ピークの半値幅である。Ｋはシェラー定数である。イットリウムのオキシフッ化物において、結晶子サイズの算出に用いることができるＸ線回折ピークは、例えば、回折角２θ＝２８．１°付近のイットリウムのオキシフッ化物の斜方晶に起因するピーク、回折角２θ＝４６．９°付近のイットリウムのオキシフッ化物の斜方晶に起因するピーク、などである。また、イットリウムフッ化物において、結晶子サイズの算出に用いることができるＸ線回折ピークは、例えば、回折角２θ＝２５．７°付近のイットリウムフッ化物の斜方晶に起因するピーク、回折角２θ＝２７．８°付近のイットリウムフッ化物の斜方晶に起因するピーク、回折角２θ＝３０．８°付近のイットリウムフッ化物の斜方晶に起因するピーク、などである。  
なお、ＴＥＭ観察などの画像から、結晶子サイズを算出してもよい。例えば、平均結晶子サイズには、結晶子の円相当直径の平均値を用いることができる。
【００３３】
また、互いに隣接する結晶子同士の間隔は、好ましくは０ｎｍ以上１０ｎｍ未満である。隣接する結晶子同士の間隔とは、結晶子同士が最も近接した間隔のことであり、複数の結晶子から構成される空隙を含まない。結晶子同士の間隔は、透過型電子顕微鏡（Transmission Electron Microscope：ＴＥＭ）を用いた観察によって得られる画像から求めることができる。なお、図６に実施形態に係る構造物２０の一例を観察したＴＥＭ像を示す。構造物２０は複数の結晶子２０ｃ（結晶粒子）を含む。
【００３４】
また、例えば構造物２０は、実質的にＹ２Ｏ３を含まない。構造物２０に対してθ−２θスキャンでＸ線回折を行ったときに、回折角２θ＝２９．１°付近において検出されるＹ２Ｏ３に起因するピーク強度をεとする。このとき、δに対するεの割合（ε／δ）は、０％以上１％未満である。または、αに対するεの割合（ε／α）は、０％以上１％未満である。構造物２０がＹ２Ｏ３を含まない、または、構造物２０に含まれるＹ２Ｏ３が微少であることにより、ＣＦ系プラズマによるフッ化が抑制され、耐プラズマ性をさらに高めることができる。なお、２θ＝２９．１°付近とは、例えば２９．１±０．４°程度（２８．７°以上２９．５°以下）である。
【００３５】
実施形態に係る構造物２０は、例えば、基材１５の表面に脆性材料等の微粒子を配置し、該微粒子に機械的衝撃力を付与することで形成することができる。ここで、「機械的衝撃力の付与」方法には、例えば、高速回転する高硬度のブラシやローラーあるいは高速に上下運動するピストンなどを用いる、爆発の際に発生する衝撃波による圧縮力を利用する、または、超音波を作用させる、あるいは、これらの組み合わせが挙げられる。
【００３６】
また、実施形態に係る構造物２０は、例えば、エアロゾルデポジション法で形成することも好ましい。  
「エアロゾルデポジション法」は、脆性材料などを含む微粒子をガス中に分散させた「エアロゾル」をノズルから基材に向けて噴射し、金属やガラス、セラミックスやプラスチックなどの基材に微粒子を衝突させ、この衝突の衝撃により脆性材料微粒子に変形や破砕を起させしめてこれらを接合させ、基材上に微粒子の構成材料を含む構造物（例えば層状構造物または膜状構造物）をダイレクトに形成させる方法である。この方法によれば、特に加熱手段や冷却手段などを必要とせず、常温で構造物の形成が可能であり、焼結体と同等以上の機械的強度を有する構造物を得ることができる。また、微粒子を衝突させる条件や微粒子の形状、組成などを制御することにより、構造物の密度や機械強度、電気特性などを多様に変化させることが可能である。
【００３７】
なお、本願明細書において「多結晶」とは、結晶粒子が接合・集積してなる構造体をいう。結晶粒子の径は、例えば５ナノメートル（ｎｍ）以上である。
【００３８】
また、本願明細書において「微粒子」とは、一次粒子が緻密質粒子である場合には、粒度分布測定や走査型電子顕微鏡などにより同定される平均粒径が５マイクロメータ（μｍ）以下のものをいう。一次粒子が衝撃によって破砕されやすい多孔質粒子である場合には、平均粒径が５０μｍ以下のものをいう。
【００３９】
また、本願明細書において「エアロゾル」とは、ヘリウム、窒素、アルゴン、酸素、乾燥空気、これらを含む混合ガスなどのガス（キャリアガス）中に前述の微粒子を分散させた固気混合相体を指し、一部「凝集体」を含む場合もあるが、実質的には微粒子が単独で分散している状態をいう。エアロゾルのガス圧力と温度は任意であるが、ガス中の微粒子の濃度は、ガス圧を１気圧、温度を摂氏２０度に換算した場合に、吐出口から噴射される時点において０.０００３ｍＬ／Ｌ〜５ｍＬ／Ｌの範囲内であることが構造物の形成にとって望ましい。
【００４０】
エアロゾルデポジションのプロセスは、通常は常温で実施され、微粒子材料の融点より十分に低い温度、すなわち摂氏数１００度以下で構造物の形成が可能であるところにひとつの特徴がある。  
なお、本願明細書において「常温」とは、セラミックスの焼結温度に対して著しく低い温度で、実質的には０〜１００℃の室温環境をいう。  
本願明細書において「粉体」とは、前述した微粒子が自然凝集した状態をいう。
【００４１】
以下、本願発明者らの検討について説明する。  
図２は、構造物の原料を例示する表である。  
本検討においては、図２に示した原料Ｆ１〜Ｆ１１の１１種類の粉体が用いられる。これらの原料は、ＹＦ３を含む粉体である。また、原料Ｆ５〜Ｆ１１は、１１．２（重量パーセント濃度：ｗｔ％）以下の範囲で酸素を含有しており、１：１：２のＹＯＦ（例えば、Ｙ５Ｏ４Ｆ７、Ｙ７Ｏ６Ｆ９などのイットリウムオキシフッ化物）を含む。一方、これらの原料では酸素含有量が比較的少ないため、Ｙ２Ｏ３及びＹＯＦ（モル比がＹ：Ｏ：Ｆ＝１：１：１）を実質的に含まない。
【００４２】
なお、Ｙ２Ｏ３を実質的に含まないとは、Ｘ線回折において、回折角２θ＝２９．１°付近のＹ２Ｏ３に起因するピーク強度が、回折角２θ＝３２．８°付近の１：１：２のＹＯＦに起因するピーク強度、または、回折角２θ＝２４．３°付近のＹＦ３に起因するピーク強度の１％未満、好ましくは０％であることをいう。  
また、ＹＯＦ（モル比がＹ：Ｏ：Ｆ＝１：１：１）を実質的に含まないとは、Ｘ線回折において、回折角２θ＝１３．８°付近または３６°付近のＹＯＦ（モル比がＹ：Ｏ：Ｆ＝１：１：１）に起因するピーク強度が、回折角２θ＝３２．８°付近の１：１：２のＹＯＦに起因するピーク強度、または、回折角２θ＝２４．３°付近のＹＦ３に起因するピーク強度の１％未満であることをいう。なお、２θ＝１３．８°付近とは、例えば１３．８±０．４°程度（１３．４°以上１４．２°以下）である。２θ＝３６°付近とは、例えば３６°±０．４°程度（３５．６°以上３６．４°以下）である。
【００４３】
原料Ｆ１〜Ｆ１１は、図２に示すメジアン径（Ｄ５０（μｍ））のように、粒径において互いに異なる。なお、メジアン径は、各原料の粒子径の累積分布における５０％の径である。各粒子の径は、円形近似にて求めた直径が用いられる。  
これらの原料と、製膜条件（キャリアガスの種類及び流量）と、の組み合わせを変化させて複数の構造物（層状構造物）のサンプルを作製し、耐プラズマ性の評価を行った。なお、この例では、サンプルの作製にはエアロゾルデポジション法を用いている。
【００４４】
図３は、構造物のサンプルを例示する表である。  
図３に示すように、キャリアガスには、窒素（Ｎ２）又はヘリウム（Ｈｅ）が用いられる。エアロゾルは、エアロゾル発生器内において、キャリアガスと原料粉体（原料微粒子）とが混合されることで得られる。得られたエアロゾルは、圧力差によってエアロゾル発生器に接続されたノズルから、製膜チャンバの内部に配置された基材に向けて噴射される。この際、製膜チャンバ内の空気は真空ポンプによって外部に排気されている。キャリアガスの流量は、窒素の場合、２．５（リットル／分：Ｌ／ｍｉｎ）〜１０（Ｌ／ｍｉｎ）であり、ヘリウムの場合、５（Ｌ／ｍｉｎ）程度である。
【００４５】
サンプル１〜２４の構造物のそれぞれは、主にイットリウムとフッ素とを含む化合物の多結晶体を含む。また、実施形態において、その多結晶体における平均結晶子サイズは、いずれも１００ｎｍ未満であった。
【００４６】
なお、結晶子サイズの測定には、Ｘ線回折を用いた。  
ＸＲＤ装置としては「Ｘ‘ＰｅｒｔＰＲＯ／パナリティカル製」を使用した。管電圧４５ｋＶ、管電流４０ｍＡ、Ｓｔｅｐ Ｓｉｚｅ ０．０３３°、Ｔｉｍｅ ｐｅｒ Ｓｔｅｐ ３３６秒以上を使用した。  
平均結晶子サイズとして、上述のシェラーの式による結晶子サイズを算出した。シェラーの式中のＫの値として０．９４を用いた。
【００４７】
イットリウムオキシフッ化物、および、イットリウムフッ化物の結晶相の主成分の測定には、Ｘ線回折を用いた。ＸＲＤ装置としては「Ｘ‘ＰｅｒｔＰＲＯ／パナリティカル製」を使用した。Ｘ線Ｃｕ−Ｋα（波長１．５４１８Å）、管電圧４５ｋＶ、管電流４０ｍＡ、Sｔｅｐ Ｓｉｚｅ ０．０３３°、Ｔｉｍｅ ｐｅｒ Ｓｔｅｐ １００秒以上を使用した。主成分の算出にはＸＲＤの解析ソフト「Ｈｉｇｈ  Ｓｃｏｒｅ  Ｐｌｕｓ／パナリティカル製」を使用した。ＩＣＤＤカード記載にある準定量値（ＲＩＲ＝Ｒｅｆｅｒｅｎｃｅ  Ｉｎｔｅｎｓｉｔｙ  Ｒａｔｉｏ）を用いて、回折ピークに対してピークサーチを行った際に求められる相対強度比により算出した。なお、積層構造物である場合における、イットリウムオキシフッ化物、および、イットリウムフッ化物の結晶相の主成分の測定においては、薄膜ＸＲＤにより、最表面から１μｍ未満の深さ領域の測定結果を用いることが望ましい。
【００４８】
また、Ｘ線回折を用いて、イットリウムフッ化物の結晶構造を評価した。ＸＲＤ装置としては「Ｘ‘ＰｅｒｔＰＲＯ／パナリティカル製」を使用した。Ｘ線Ｃｕ−Ｋα（波長１．５４１８Å）、管電圧４５ｋＶ、管電流４０ｍＡ、Ｓｔｅｐ Ｓｉｚｅ ０．０１７°を使用した。なお、測定精度を高めるために、Ｔｉｍｅ ｐｅｒ Ｓｔｅｐを７００秒以上とすることが好ましい。イットリウムフッ化物における斜方晶のピーク強度に関する割合α／βは、回折角２θ＝２４．３°付近のイットリウムフッ化物の斜方晶に起因するピーク強度（α）と、回折角２θ＝２５．７°付近のイットリウムフッ化物の斜方晶に起因するピーク強度（β）を用いて、α／β×１００（％）により算出される。なお、回折角２θ＝２４．３°付近のイットリウムフッ化物の斜方晶に起因するピーク強度（α）は、例えばＹＦ３のミラー面（１ ０ ０）に起因する。また、回折角２θ＝２５．７°付近のイットリウムフッ化物の斜方晶に起因するピーク強度（β）は、例えばＹＦ３のミラー面（０ ２ ０）に起因する。
【００４９】
なお、サンプル１〜２４のすべてにおいて、回折角２θ＝２９．１°付近においては、強度のピークが検出されなかった。すなわち、バックグラウンドの強度を除くと、ピーク強度δに対するピーク強度εの割合（ε／δ）は０％、または、ピーク強度αに対するピーク強度εの割合（ε／α）は０％であり、サンプル１〜２４は、Ｙ２Ｏ３を含まなかった。
【００５０】
サンプル１〜１１、１４〜１９のそれぞれは、斜方晶のイットリウムフッ化物（ＹＦ３の多結晶）を含み、これらの各サンプルにおいて、回折角２θ＝２４．３°付近にピークが検出され、回折角２θ＝２５．７°付近にピークが検出される。
【００５１】
各サンプルに関して、Ｘ線回折のデータにおいて、バックグラウンドの強度を除いて前述のピーク強度（α及びβ）を算出し、ピーク強度比α／βが求められる。求められたピーク強度比α／βを図３に示す。  
図３に示すように、ピーク強度比α／βは、原料と製膜条件との組み合わせによって大きく変化する。
【００５２】
また、これらのサンプル１〜２４について、耐プラズマ性の評価を行った。  
耐プラズマの評価には、プラズマエッチング装置と表面形状測定器を用いた。  
プラズマエッチング装置には「Ｍｕｃ−２１  Ｒｖ−Ａｐｓ−Ｓｅ／住友精密工業製」を使用した。プラズマエッチングの条件は、電源出力としてＩＣＰ出力を１５００Ｗ、バイアス出力を７５０Ｗ、プロセスガスとしてＣＨＦ３１００ｃｃｍとＯ２１０ｃｃｍの混合ガス、圧力を０．５Ｐａ、プラズマエッチング時間を１時間とした。
【００５３】
表面粗さ測定器には「サーフコム１５００ＤＸ／東京精密製」を使用した。表面粗さの指標には算術平均粗さＲａを用いた。算術平均粗さＲａの測定における、Ｃｕｔ  Ｏｆｆと評価長さには、ＪＩＳＢ０６０１に基づき測定結果の算術平均粗さＲａに適合する標準値を用いた。
【００５４】
サンプルのプラズマエッチングをする前の表面粗さＲａ０と、サンプルのプラズマエッチングをした後の表面粗さＲａ１を用いて、表面粗さ変化量（Ｒａ１−Ｒａ０）により、耐プラズマ性を評価した。
【００５５】
図３に耐プラズマ性の評価結果を示す。「〇」は、イットリアの焼結体と同等以上の耐プラズマ性であることを示す。「◎」は、「〇」よりも耐プラズマ性が高く、エアロゾルデポジション法により作製されたイットリア構造物と同等以上の耐プラズマ性であることを示す。「×」は、「〇」よりも耐プラズマ性が低く、例えばイットリアの焼結体よりも耐プラズマ性が低いことを示す。
【００５６】
本願発明者らは、図３に示すように、ピーク強度比α／βを１００％未満に制御することで、耐プラズマ性が高まることを見出した。  
すなわち、ＹＦ３の（１００）面のピーク強度（α）に対して、（０２０）面のピーク強度（β）を相対的に高くすることで、耐プラズマ性が向上する。
【００５７】
一般にエアロゾルデポジション法を用いてＡｌ２Ｏ３やＹ２Ｏ３などの酸化物の構造物を形成した場合、その構造物には結晶配向性が無いことが知られている。  
一方、ＹＦ３やイットリウムオキシフッ化物は劈開性を有するため、例えば、原料の微粒子は、機械的衝撃の付与により劈開面に沿って割れやすい。そのため、機械的衝撃力により製膜時に微粒子が劈開面に沿って割れ、構造物が特定の結晶方向に配向すると考えられる。
【００５８】
また、原料が劈開性を有する場合に、構造物がプラズマ照射によってダメージを受けると、劈開面に沿ってクラックを生じ、これを起点にパーティクルが発生する恐れがある。そこで、構造物形成の際にあらかじめ微粒子を劈開面に沿って破砕し、配向性を調整する。具体的には、前述の通り（０２０）面のピーク強度（β）を相対的に高くする。これにより、耐プラズマ性を向上させることができると考えられる。
【００５９】
図４は、構造物のサンプルを例示する表である。  
図４には、図３に関して説明したサンプル１２〜２４を示す。また、図４において、原料、製膜条件及び耐プラズマ性については、図３に関する説明と同様である。
【００６０】
Ｘ線回折を用いて、イットリウムオキシフッ化物の結晶構造を評価した。ＸＲＤ装置としては「Ｘ‘ＰｅｒｔＰＲＯ／パナリティカル製」を使用した。Ｘ線Ｃｕ−Ｋα（波長１．５４１８Å）、管電圧４５ｋＶ、管電流４０ｍＡ、Ｓｔｅｐ Ｓｉｚｅ ０．０６７°を使用した。なお、測定精度を高めるために、Ｔｉｍｅ ｐｅｒ Ｓｔｅｐを７００秒以上とすることが好ましい。イットリウムオキシフッ化物における斜方晶のピーク強度に関する割合γ／δは、回折角２θ＝３２．０°付近のイットリウムオキシフッ化物の斜方晶に起因するピーク強度（γ）と、回折角２θ＝３２．８°付近のイットリウムオキシフッ化物の斜方晶に起因するピーク強度（δ）を用いて、γ／δ×１００（％）により算出される。
【００６１】
なお、回折角２θ＝３２．０°付近のイットリウムオキシフッ化物の斜方晶に起因するピーク強度（γ）は、例えばＹ７Ｏ６Ｆ９のミラー面（０ ０ ２）、（１ １２ ０）、（０ １４ ０）、及び、Ｙ５Ｏ４Ｆ７のミラー面（１ ７ １）、（０ １０ ０）に起因する。また、回折角２θ＝３２．８°付近のイットリウムオキシフッ化物の斜方晶に起因するピーク強度（δ）は、例えばＹ７Ｏ６Ｆ９のミラー面（２ ０ ０）、及び、Ｙ５Ｏ４Ｆ７のミラー面（２ ０ ０）に起因する。
【００６２】
サンプル１２〜２４のそれぞれは、斜方晶のイットリウムオキシフッ化物（例えばＹ５Ｏ４Ｆ７及び／又はＹ７Ｏ６Ｆ９の多結晶）を含む。これらの各サンプルにおいて、回折角２θ＝３２．０°付近にピークが検出され、回折角２θ＝３２．８°付近にピークが検出される。
【００６３】
各サンプルに関して、Ｘ線回折のデータにおいて、バックグラウンドの強度を除いて前述のピーク強度（γ及びδ）を算出し、ピーク強度比γ／δが求められる。求められたピーク強度比γ／δを図４に示す。
【００６４】
図４に示すように、ピーク強度比γ／δは、原料と製膜条件との組み合わせによって大きく変化する。本願発明者らは、図４に示すように、ピーク強度比γ／δを１５０％以下、好ましくは１２０％以下、より好ましくは１１０％以下に制御することで、耐プラズマ性を高くすることができることを見出した。
【００６５】
一般に、エッチング装置のチャンバ内では、フッ素ガス及び酸素ガスの両方が用いられる。この環境では、フッ化と酸化との両方の反応が生じる。構造物がＹ２Ｏ３やＹＦ３を含む場合、経時的にフッ化と酸化とが進行する。そして、構造物が最終的にイットリウムオキシフッ化物となることで、チャンバ環境が安定化することがある。このため、構造物があらかじめイットリウムオキシフッ化物を含むことにより、より早期にチャンバ環境を安定化させることができる。また、ピーク強度比γ／δを制御して配向性を調整することで、耐プラズマ性を向上させることができると考えられる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、構造物、基材などの形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０ 部材、  １５ 基材、  ２０、２０ａ 構造物、  ２０ｃ 結晶子
【図１】
2018082154.tif 000003
【図２】
2018082154.tif 000004
【図３】
2018082154.tif 000005
【図４】
2018082154.tif 000006
【図５】
2018082154.tif 000007
【図６】
2018082154.tif 000008